(57)【要約】【課題】メタクリル酸メチルとＮ−置換マレイミドとのコポリマーである熱可塑性樹脂から構成される熱可塑性樹脂体の製造方法であって、塊状重合の選択によるコポリマー形成のメリットが活かされながら、重合時に生成したゲルが除去され、含まれる異物の数が低減した樹脂体を製造する方法を提供する。【解決手段】メタクリル酸メチル単量体およびＮ−置換マレイミド単量体を含む単量体混合物を連続的に重合反応器に供給し、当該混合物中の単量体を重合させてこれら単量体のコポリマーである熱可塑性樹脂を形成する連続重合工程と、連続重合工程により得た、ポリマー濃度６０質量％以下の重合液を濾過する重合液濾過工程と、濾過後の重合液から未反応の単量体を含む揮発性成分を脱揮させて回収するとともに、上記熱可塑性樹脂を含む樹脂組成物を押出成形する脱揮・押出工程とを含む製造方法とする。【選択図】なし【特許請求の範囲】
【請求項１】
メタクリル酸メチル単量体およびＮ−置換マレイミド単量体を含む単量体混合物を連続的に重合反応器に供給し、前記混合物中の単量体を重合させて当該単量体のコポリマーである熱可塑性樹脂を形成する連続重合工程と、
前記連続重合工程により得た、ポリマー濃度６０質量％以下の重合液を濾過する重合液濾過工程と、
前記濾過後の重合液から未反応の前記単量体を含む揮発性成分を脱揮させて回収するとともに、前記熱可塑性樹脂を含む樹脂組成物を押出成形する脱揮・押出工程と、を含む、熱可塑性樹脂体の製造方法。
【請求項２】
前記連続重合工程において、前記混合物中の単量体を重合率（質量基準）６０％以下で重合させる、請求項１に記載の熱可塑性樹脂体の製造方法。
【請求項３】
前記脱揮・押出工程において、前記樹脂組成物を、ポリマーフィルタによる溶融濾過を経て押出成形する、請求項１または２に記載の熱可塑性樹脂体の製造方法。
【請求項４】
前記連続重合工程において、濾過した前記単量体混合物を前記重合反応器に供給する、請求項１〜３のいずれかに記載の熱可塑性樹脂体の製造方法。
【請求項５】
前記脱揮・押出工程にベント付き押出機を使用し、
当該工程において、前記押出機内にある前記重合液を加熱するとともに少なくとも１つの前記ベントを減圧して、前記減圧したベントから前記揮発性成分を脱揮し、
前記揮発性成分を脱揮する最も下流側のベントよりも上流側において、前記揮発性成分に比べて沸点が高い有機溶媒を前記重合液に添加する、請求項１〜４のいずれかに記載の熱可塑性樹脂体の製造方法。
【請求項６】
前記樹脂組成物の酸価が０．５ｍｍｏｌ／ｇ以下である、請求項１〜５のいずれかに記載の熱可塑性樹脂体の製造方法。
【請求項７】
前記Ｎ−置換マレイミド単位が、Ｎ−フェニルマレイミド単位およびＮ−シクロヘキシルマレイミド単位から選ばれる少なくとも１種である、請求項１〜６のいずれかに記載の熱可塑性樹脂体の製造方法。
【請求項８】
前記熱可塑性樹脂体がペレットまたはフィルムである、請求項１〜７のいずれかに記載の熱可塑性樹脂体の製造方法。
【発明の詳細な説明】
【技術分野】
【０００１】
本発明は、熱可塑性樹脂体の製造方法に関する。
【背景技術】
【０００２】
液晶ディスプレイ、プラズマディスプレイ、有機ＥＬディスプレイなどの画像表示装置、赤外線センサーなどのセンサー類、および光導波路などに、光線透過性、光学的等方性、複屈折性、波長分散性などについて所望の特性（光学特性）を示す光学部材が使用される。光学部材として、熱可塑性樹脂を含む樹脂組成物から構成される熱可塑性樹脂体（例えば、熱可塑性樹脂フィルム）が一般的である。光学部材として使用される熱可塑性樹脂体（ペレットのような、さらなる成形工程を経て光学部材となる樹脂体が含まれる）では、樹脂体内の異物の量が可能な限り低いことが求められる。異物が、光学部材に光学的欠点が生じる原因となるためである。
【０００３】
光学的欠点となる異物の一つがゲルである。熱可塑性樹脂体に含まれるゲルの量を低減させることで、樹脂体の光学的欠点を減らすことができる。特許文献１には、熱可塑性樹脂体に含まれるゲルをはじめとする異物の量を低減させることを目的として、樹脂組成物の溶液濾過と溶融濾過とを併用する方法が開示されている。
【０００４】
これとは別に、光学フィルムをはじめとする光学部材に適した熱可塑性樹脂の一種に、メタクリル酸メチル（ＭＭＡ）とＮ−置換マレイミドとのコポリマーがある。
【先行技術文献】
【特許文献】
【０００５】
【特許文献１】特開2009-249548号公報
【発明の概要】
【発明が解決しようとする課題】
【０００６】
光学的欠点となる異物はゲルに限られない。例えば、熱可塑性樹脂を溶液重合により形成する場合、重合溶媒に含まれる異物が樹脂に残留して樹脂体の光学的欠点となりうる。重合溶媒を用いないか、あるいは溶液重合に比べるとごく少量の重合溶媒を使用する塊状重合（バルク重合）により樹脂を形成することで、重合溶媒に由来する異物の量を低減できる。また、ＭＭＡとＮ−置換マレイミドとのコポリマーについて、塊状重合ではＮ−置換マレイミドの重合性の低さが補完され、効率的なコポリマーの形成が期待される。さらに塊状重合では、バッチ重合を基本とする溶液重合とは異なり、連続的な樹脂の形成が可能である。しかし、熱可塑性樹脂を塊状重合により形成したとしてもゲルの問題は避けられない。特許文献１には、熱可塑性樹脂体に含まれるゲルの量を低減させる方法が開示されているが、当該方法では、塊状重合による上記メリットを活かしたゲルの除去までは考慮されていない。
【０００７】
本発明の目的の一つは、ＭＭＡとＮ−置換マレイミドとのコポリマーである熱可塑性樹脂を含む樹脂組成物から構成される熱可塑性樹脂体の製造方法であって、塊状重合による上記コポリマー形成のメリットが活かされながら、重合時に発生したゲルが除去され、含まれる異物の数が低減した樹脂体を製造する方法の提供にある。
【課題を解決するための手段】
【０００８】
本発明の熱可塑性樹脂体の製造方法は：メタクリル酸メチル単量体およびＮ−置換マレイミド単量体を含む単量体混合物を連続的に重合反応器に供給し、前記混合物中の単量体を重合させて当該単量体のコポリマーである熱可塑性樹脂を形成する連続重合工程と；前記連続重合工程により得た、ポリマー濃度６０モル％以下の重合液を濾過する重合液濾過工程と；前記濾過後の重合液から未反応の前記単量体を含む揮発性成分を脱揮させて回収するとともに、前記熱可塑性樹脂を含む樹脂組成物を押出成形する脱揮・押出工程と；を含む。
【発明の効果】
【０００９】
本発明の製造方法によれば、ＭＭＡとＮ−置換マレイミドとのコポリマーである熱可塑性樹脂を塊状重合により形成するメリットを活かしながら、重合時に発生したゲルが除去され、含まれる異物の数が低減した熱可塑性樹脂体が得られる。
【発明を実施するための形態】
【００１０】
本発明の製造方法では、メタクリル酸メチル（ＭＭＡ）およびＮ−置換マレイミドのコポリマーである熱可塑性樹脂（Ａ）を、連続的な塊状重合により形成する。具体的に、本発明の製造方法の連続重合工程では、ＭＭＡ単量体およびＮ−置換マレイミド単量体を含む単量体混合物を連続的に重合反応器に供給し、当該混合物中の単量体であるＭＭＡ単量体およびＮ−置換マレイミド単量体を重合させてこれら単量体のコポリマーである熱可塑性樹脂（Ａ）を形成する。このような、重合溶媒を用いないか、あるいは用いたとしても溶液重合に比べるとごく少量の重合溶媒を使用する塊状重合により、重合溶媒に由来する異物の量を低減できるとともに、連続的な樹脂（Ａ）の形成が可能となる。
【００１１】
本発明の製造方法では、さらに、連続重合工程により得たポリマー濃度６０質量％以下の重合液を濾過する重合液濾過工程と、濾過後の重合液から未反応の単量体を含む揮発成分を脱揮させて回収するとともに、残る熱可塑性樹脂（Ａ）を含む樹脂組成物を押出成形する脱揮・押出工程と、を実施する。本発明の製造方法では、連続重合工程を含め、これら３つの工程の実施が重要である。
【００１２】
重合液濾過工程では、ポリマー濃度６０質量％以下の重合液を濾過する。従来の塊状重合では、より高いポリマー濃度の重合液が形成される。塊状重合とするそもそもの理由が、純度が高いポリマーの効率的な形成にあるためである。しかし、従来の塊状重合で得られた高いポリマー濃度の重合液では、その粘度の高さから、当該液の濾過を実施することができない。一方、本発明の製造方法では、ポリマー濃度６０質量％以下の重合液を濾過する。これにより、塊状重合により形成した重合液の濾過が可能となり、重合時に生成したゲルが取り除かれることで、最終的に得られた熱可塑性樹脂体におけるゲルの量（異物の数）が低減され、例えば、当該樹脂体および当該樹脂体をさらに成形して得た樹脂体における光学的欠点の発生が抑制される。
【００１３】
重合液濾過工程においてポリマー濃度６０質量％以下の重合液を濾過するために、連続重合工程では、従来の塊状重合に比べて低い重合率での重合を実施する。連続塊状重合後、得られた重合液のポリマー濃度を６０質量％以下に調整するために、重合液中の上記コポリマーを溶解する溶媒を重合液に加えることも可能であるが、これら溶媒に由来する異物の混入を防ぎ、塊状重合による上記メリットを最大限に活かすためには、連続重合工程においてＭＭＡ単量体およびＮ−置換マレイミド単量体を重合率（質量基準）６０％以下で重合させることが好ましい。
【００１４】
そして本発明の製造方法では、低重合率とすることにより従来の塊状重合よりも増加した未反応の単量体を、脱揮・押出工程において揮発性成分として脱揮させて回収する。回収した単量体は、再び連続重合工程に供することができる。これにより、塊状重合による効率的なポリマー形成が、重合性が低いＮ−置換マレイミド単量体を使用し、かつ低重合率としながらも担保されることになる。このような、連続重合化、低重合率の重合液の濾過、未反応の単量体の回収、および回収した単量体の重合工程への再供給は、バッチ重合を原則とするとともに、大量に重合溶媒を含む系で進行する溶液重合では達成できない。
【００１５】
これに加えて本発明の製造方法では、連続重合工程、重合液濾過工程、および脱揮・押出工程を連続して実施することも可能であり、すなわち、原料であるＭＭＡ単量体およびＮ−置換マレイミド単量体から熱可塑性樹脂体を連続して製造することもできる。
【００１６】
本発明の製造方法は、本発明の効果が得られる限り、上述した３つの工程以外の工程を含んでいてもよい。
【００１７】
本発明の製造方法における各工程を、より具体的に説明する。
【００１８】
［連続重合工程］
連続重合工程では、ＭＭＡ単量体およびＮ−置換マレイミド単量体のコポリマーである熱可塑性樹脂（Ａ）を、連続的な塊状重合により形成する。塊状重合は、当業者が一般に塊状重合（バルク重合）と認識できる態様で実施すればよく、その詳細は限定されない。
【００１９】
塊状重合は、当該重合に供する単量体混合物に含まれる少なくとも１つの単量体を、重合により形成されるポリマーを溶解する媒体、場合によっては単量体混合物に含まれる他の単量体をも溶解する媒体、として使用する重合形式である。塊状重合は、単量体混合物に含まれる単量体および重合により形成されるポリマーを溶解する媒体として、一般に単量体混合物と同量以上の重合溶媒を使用する重合形式である溶液重合とは異なる。連続重合工程では、典型的には、ＭＭＡ単量体およびＮ−置換マレイミド単量体から選ばれる少なくとも１つの単量体を溶解する溶媒（単量体を除く）を使用しない塊状重合を実施する。必要に応じて少量の溶媒、例えば、単量体混合物に含まれる単量体の総量に対して４０質量％以下の溶媒、を使用してもよいが、溶媒に由来する異物の混入を抑制するなど、上述した塊状重合によるメリットを最大限に活かすためには、重合溶媒を使用しない塊状重合の実施とすることが好ましい。
【００２０】
また、塊状重合とすることで、連続重合とすることができるだけではなく、形成するコポリマーの純度を高めることができ、樹脂（Ａ）の分子量および分子量分布の制御も容易となる。
【００２１】
連続重合工程では、上述したように従来の塊状重合に比べて低重合率で、ＭＭＡ単量体およびＮ−置換マレイミド単量体の共重合を進行させる。重合率は、例えば、質量基準で７５％以下である。ただし、質量基準で６０％を超える重合率とした場合は、後の重合液濾過工程を実施するまでに、コポリマーを溶解する溶媒によってポリマー濃度が６０質量％以下となるように重合液を希釈する必要がある。その際、溶媒に由来する異物が混入する可能性があることから、このような希釈を避け、連続塊状重合による上記メリットを最大限に活かすために、質量基準で６０％以下の重合率とすることが好ましい。この場合、溶媒による重合液の希釈を避けることができる。別の側面から見れば、この場合、重合液濾過工程に適した重合液が連続重合工程で実現する。
【００２２】
連続重合工程に供する単量体混合物は、ＭＭＡ単量体およびＮ−置換マレイミド単量体を含む。単量体混合物における各単量体の含有量は、得たいコポリマーの組成により調整できる。一例として、ＭＭＡ単量体が５０〜９８質量％であり、Ｎ−置換マレイミド単量体が２〜５０質量％である。単量体混合物におけるＭＭＡ単量体の含有量は、７０〜９５質量％が好ましく、７５〜９０質量％がより好ましい。単量体混合物におけるＮ−置換マレイミド単量体の含有量は、５〜３０質量％が好ましく、１０〜２５質量％がより好ましい。
【００２３】
Ｎ−置換マレイミド単量体は特に限定されず、例えば、Ｎ−シクロヘキシルマレイミド、Ｎ−フェニルマレイミド、Ｎ−メチルマレイミド、Ｎ−エチルマレイミド、Ｎ−イソプロピルマレイミド、Ｎ−ｔ−ブチルマレイミド、Ｎ−トリブロモフェニルマレイミド、Ｎ−ラウリルマレイミド、およびＮ−ベンジルマレイミドである。透明性および耐熱性に優れる熱可塑性樹脂体が得られることから、Ｎ−置換マレイミド単量体は、Ｎ−フェニルマレイミドおよびＮ−シクロヘキシルマレイミドから選ばれる少なくとも１種が好ましい。単量体混合物は、２種以上のＮ−置換マレイミド単量体を含んでいてもよい。
【００２４】
単量体混合物は、ＭＭＡおよびＮ−置換マレイミドの双方の単量体と共重合可能な単量体を含んでいてもよい。このとき、ＭＭＡ、Ｎ−置換マレイミドおよび当該共重合可能な単量体のコポリマーが形成される。共重合可能な単量体は、例えば、他の（メタ）アクリル酸エステル単量体、例えば、アクリル酸メチル、（メタ）アクリル酸エチル、（メタ）アクリル酸ｎ−プロピル、（メタ）アクリル酸イソプロピル、（メタ）アクリル酸ｎ−ブチル、（メタ）アクリル酸ｔ−ブチル、（メタ）アクリル酸ｎ−ヘキシル、（メタ）アクリル酸シクロヘキシル、（メタ）アクリル酸２−エチルヘキシル、（メタ）アクリル酸ベンジル、（メタ）アクリル酸ジシクロペンタニルオキシエチル、（メタ）アクリル酸ジシクロペンタニル、（メタ）アクリル酸クロロメチル、（メタ）アクリル酸２−クロロエチル、（メタ）アクリル酸２−ヒドロキシエチル、（メタ）アクリル酸３−ヒドロキシプロピル、（メタ）アクリル酸２，３，４，５，６−ペンタヒドロキシヘキシル、（メタ）アクリル酸２，３，４，５−テトラヒドロキシペンチル；アクリル酸、メタクリル酸、クロトン酸、無水マレイン酸、２−（ヒドロキシメチル）アクリル酸、２−（ヒドロキシエチル）アクリル酸、スチレン、ビニルトルエン、α−メチルスチレン、α−ヒドロキシメチルスチレン、α−ヒドロキシエチルスチレン、アクリロニトリル、メタクリロニトリル、メタリルアルコール、アリルアルコール、エチレン、プロピレン、４−メチル−１−ペンテン、酢酸ビニル、２−ヒドロキシメチル−１−ブテン、メチルビニルケトン、Ｎ−ビニルピロリドン、Ｎ−ビニルカルバゾールである。単量体混合物は、これらの単量体を２種以上含んでいてもよい。単量体混合物がこれらの単量体を含む場合、単量体混合物におけるこれら単量体の含有量は、例えば１０質量％以下であり、５質量％以下が好ましく、１質量％以下がより好ましい。
【００２５】
連続重合工程において重合反応器には、必要に応じ、単量体混合物とともに当該混合物以外の材料を供給することができる。当該材料は、例えば、重合開始剤および連鎖移動剤のような重合制御剤、ならびに酸化防止剤などの添加剤である。酸化防止剤は、例えば、有機リン系化合物である。これらの材料は、例えば、溶液として重合反応器に供給できる。重合反応器への供給は、単量体混合物と同時であっても個別であってもよい。
【００２６】
連続重合工程では、予め濾過した単量体混合物を重合反応器に供給してもよい。この場合、単量体混合物に含まれていた異物の混入が抑制される。重合反応器に単量体混合物以外の材料を併せて供給する場合、予め濾過した当該材料（例えば、予め濾過した開始剤溶液）を重合反応器に供給してもよい。この場合、当該材料に含まれていた異物の混入が抑制される。単量体混合物および上記材料の濾過は、例えば、メンブランフィルタにより実施できる。また、この際の濾過の精度は、０．２μｍ程度とすることが好ましい。
【００２７】
連続重合工程により形成された重合液は、ＭＭＡ単位およびＮ−置換マレイミド単位を構成単位として有するコポリマー、例えばＭＭＡ／Ｎ−置換マレイミドコポリマーと、未反応の単量体、例えばＭＭＡ単量体およびＮ−置換マレイミド単量体、とを含む。
【００２８】
［重合液濾過工程］
重合液濾過工程では、連続重合工程により得たポリマー濃度６０質量％以下の重合液を濾過する。連続重合工程の重合率が質量基準で６０％を超える場合は、濾過工程を実施するまでに重合液のポリマー濃度が６０質量％以下となるように当該重合液を希釈しておく。
【００２９】
重合液濾過工程において濾過する重合液のポリマー濃度が低いほど、当該工程における濾過の実施が容易となるが、濾過時のポリマー濃度を過度に低く設定すると、連続重合工程における重合率を過度に低く設定しなければならないことによって塊状重合による上記メリットが得られなくなったり、重合後の重合液の希釈の程度を過度に大きく設定しなければならないことによって、希釈に用いた溶媒に由来する異物の混入の程度が増したりする。これらの観点から、重合液濾過工程において濾過する重合液のポリマー濃度の下限は、例えば３０質量％であり、４０質量％程度が好ましい。すなわち、重合液濾過工程において濾過する重合液のポリマー濃度は、４０〜６０質量％が好ましい。また、この観点からは、連続重合工程における単量体の重合率は、質量基準で４０％以上が好ましく、４０〜６０％がより好ましい。
【００３０】
重合液を濾過する具体的な方法は特に限定されない。重合液の濾過に用いるフィルタは、例えば、リーフディスクフィルタ、キャンドルフィルタ、パックディスクフィルタ、および円筒型フィルタである。なかでも、有効濾過面積が高いリーフディスクフィルタおよびキャンドルフィルタが好ましく、さらに省スペース化を実現できることからキャンドルフィルタがより好ましい。
【００３１】
フィルタ濾材は特に限定されない。例えば、ポリプロピレン、コットン、ポリエステル、ビスコースレーヨン、グラスファイバーなどの各種の繊維の不織布もしくはロービングヤーン巻回体、またはフェノール樹脂含浸セルロースからなる濾材、金属繊維の不織布を焼結した濾材、金属粉末を焼結した濾材、複数の金網を積層した濾材、これらの濾材を組み合わせたいわゆるハイブリッド型の濾材など、いずれの濾材も使用可能である。なかでも、耐久性および耐圧性に優れることから、金属繊維の不織布を焼結した濾材が好ましい。
【００３２】
重合液を濾過する精度は、例えば１５μｍ以下であり、得られた樹脂体を光学フィルムなどの光学部材に使用することを想定すると、その光学的欠点の低減のために５μｍ以下が好ましい。濾過精度の下限は特に限定されないが、例えば０．２μｍである。
【００３３】
重合液濾過工程は、連続重合工程に引き続いて連続的に実施することができる。
【００３４】
［脱揮・押出工程］
脱揮・押出工程では、濾過後の重合液から未反応の単量体を含む揮発性成分を脱揮させて回収するとともに、残る熱可塑性樹脂（ＭＭＡ単位およびＮ−置換マレイミド単位を構成単位として有するコポリマー）を含む樹脂組成物を押出成形する。
【００３５】
揮発性成分を脱揮させて未反応の単量体を回収することにより、連続重合工程において重合率を下げたことが補完され、効率的なポリマー形成が可能となる。
【００３６】
揮発性成分の脱揮は、例えば、濾過後の重合液を加熱するとともに当該重合液の少なくとも一部を減圧雰囲気下におくことで実施できる。加熱の程度は、例えば、重合液の温度を１５０〜３５０℃とする程度であり、２００〜３００℃とする程度が好ましい。減圧雰囲気は、例えば、１．３３〜９３１ｈＰａ（１〜７００ｍｍＨｇ）の雰囲気であり、１３．３〜７９８ｈＰａ（１０〜６００ｍｍＨｇ）の雰囲気が好ましい。減圧雰囲気が９３１ｈＰａよりも大きいと、揮発性成分の脱揮が不十分となり、当該成分が残留しやすくなる。１．３３ｈＰａよりも低い減圧雰囲気は、工業的な実施が困難である。熱および減圧雰囲気により、重合液に含まれる揮発性成分が脱揮される。揮発性成分には、未反応の単量体が含まれる。この方法では、常温で一般に固体であるＮ−置換マレイミド単量体の回収も容易である。
【００３７】
脱揮後の単量体は、任意の方法により回収できる。回収は、例えば、配管、冷却器などを用いて、脱揮した揮発性成分を回収する回収経路を構築することで実施できる。回収経路の具体的な構成は、揮発性成分を回収できる限り、より具体的には揮発性成分中の未反応の単量体を回収できる限り、限定されない。
【００３８】
脱揮後の樹脂組成物の押出成形には、公知の溶融押出法を利用できる。
【００３９】
脱揮・押出工程では、連続重合工程において形成した熱可塑性樹脂（Ａ）に、必要に応じて、他の熱可塑性樹脂および／または添加剤を加えることができる。得られた樹脂体を光学用途に使用する場合（一度ペレットとして、さらに光学部材に成形する場合を含む）、その光学的透明性が保たれるように、熱可塑性樹脂（Ａ）と新たに加える熱可塑性樹脂とが互いに相溶する必要があることに留意する。他の熱可塑性樹脂は、例えば、ポリエチレン、ポリプロピレン、エチレン−プロピレン共重合体、ポリ（４−メチル−１−ペンテン）などのオレフィン系ポリマー；塩化ビニル、塩素化ビニル樹脂などの含ハロゲン系ポリマー；ポリスチレン、スチレン−メタクリル酸メチル共重合体、スチレン−アクリロニトリル共重合体、アクリロニトリル−ブタジエン−スチレンブロック共重合体などのスチレン系ポリマー；ポリエチレンテレフタレート、ポリブチレンテレフタレート、ポリエチレンナフタレートなどのポリエステル；ポリ乳酸、ポリブチレンサクシネートなどの生分解性ポリエステル；ナイロン６、ナイロン６６、ナイロン６１０などのポリアミド；ポリアセタール；ポリカーボネート；セルローストリアセテート、セルロースアセテートプロピオネート、セルロースアセテートブチレートなどのセルロース系ポリマー；ポリフェニレンオキシド；ポリフェニレンスルフィド；ポリエーテルエーテルケトン；ポリエーテルニトリル；ポリサルホン；ポリエーテルサルホン；ポリオキシペンジレン；ポリアミドイミド；ポリブタジエン系ゴム、アクリル系ゴムを配合したＡＢＳ樹脂やＡＳＡ樹脂などのゴム質重合体である。
【００４０】
添加剤は、例えば、紫外線吸収剤、酸化防止剤、滑剤、耐電防止剤、可塑剤、流動化剤、着色剤、染料、難燃剤、フィラーである。他の熱可塑性樹脂の添加量は、熱可塑性樹脂（Ａ）１００質量部に対して、例えば５０質量部以下である。添加剤の添加量は、熱可塑性樹脂（Ａ）１００質量部に対して、例えば５質量部以下である。他の熱可塑性樹脂を加えない場合、脱揮・押出成形では、連続重合工程において形成した熱可塑性樹脂（Ａ）が押出成形される。
【００４１】
揮発性成分の脱揮と、脱揮後の樹脂組成物の押出成形とは、同時に実施しても個別に実施してもよい。脱揮および押出成形の同時実施は、例えば、ベント付き押出機の使用により可能である。具体的には、脱揮・押出工程にベント付き押出機を使用し、当該工程において、押出機内に導入した重合液を加熱するとともに少なくとも１つのベントを減圧して、当該減圧したベントから揮発性成分を脱揮させる。
【００４２】
このとき、脱揮する揮発性成分に比べて沸点が高い有機溶媒を重合液に添加し、当該有機溶媒を添加した後の重合液から揮発性成分および当該有機溶媒を脱揮してもよい。具体的には、例えば、脱揮・押出工程にベント付き押出機を使用し、当該工程において、押出機内にある重合液を加熱するとともに少なくとも１つのベントを減圧して、減圧したベントから揮発性成分を脱揮し、揮発性成分を脱揮する最も下流側のベントよりも上流側において、揮発性成分に比べて沸点が高い有機溶媒を重合液に添加してもよい。この場合、有機溶媒を添加する位置よりも下流側にある減圧ベントから、揮発性成分および添加した有機溶媒の双方が脱揮されるが、脱揮された揮発性成分および有機溶媒のうち、有機溶媒が揮発性成分よりも早く液化して揮発性成分を溶解する。このため、押出機のベント部およびベントからの揮発性成分の回収経路（例えば、配管）内への揮発性成分、特に未反応の単量体およびＮ−置換マレイミド単量体に由来する不純物、の付着を抑制することができる。Ｎ−置換マレイミド単量体に由来する不純物は、例えば、Ｎ−フェニルマレアミン酸、２−アニリノ−Ｎ−フェニルスクシンイミド、Ｎ−フェニルフマルアミン酸、Ｎ−（２，５−ジオキソ−１−フェニル−３−ピロリジニル）−Ｎ−フェニルマレアミン酸、シクロヘキシルアミノ無水コハク酸である。Ｎ−置換マレイミド単量体およびこれらの不純物は、一般に室温で固体であるため、このような方法の採用は特に効果が大きい。
【００４３】
脱揮・押出工程において、樹脂組成物を、ポリマーフィルタによる溶融濾過を経て押出成形してもよい。重合液濾過工程では、重合工程において生成した全てのゲルが濾過されるとは限らない。また、脱揮・押出工程では樹脂組成物に熱が加えられるため、当該工程において新たにゲルが生成する可能性がある。溶融濾過の併用によりこれらのゲルが取り除かれることで、最終的に得られた熱可塑性樹脂体におけるゲルの量（異物の数）が低減され、例えば、当該樹脂体および当該樹脂体をさらに成形して得た樹脂体における光学的欠点の発生が抑制される。なお、溶融濾過においても、樹脂組成物に生成した全てのゲルが取り除かれるとは限らない。
【００４４】
溶融濾過に使用するポリマーフィルタは特に限定されず、例えば重合液濾過工程の説明において上述した各種のフィルタを使用できる。有効濾過面積が大きく、かつ濾過時に生じる圧力損失を低減できることから、リーフディスクフィルタが好ましい。
【００４５】
溶融濾過の濾過精度は、例えば４０μｍ以下であり、得られた熱可塑性樹脂体を光学部材として用いることを想定すると、その光学的欠点をより低減できることから１５μｍ以下が好ましい。濾過精度の下限は特に限定されないが、例えば１μｍである。
【００４６】
溶融濾過時の樹脂組成物の温度は特に限定されないが、例えば２６０〜３１０℃である。
【００４７】
脱揮・押出工程において形成する熱可塑性樹脂体の形態は特に限定されず、例えば、ペレットまたはフィルムである。ペレットは、例えば任意の成形工程に供することにより、異なる形状を有する成形体（樹脂体）に成形できる。フィルムは、例えば光学部材の一種である光学フィルムである。
【００４８】
脱揮・押出工程は、重合液濾過工程に引き続いて連続的に実施することができる。
【００４９】
［熱可塑性樹脂（Ａ）および樹脂組成物］
本発明の製造方法により得た熱可塑性樹脂体は、ＭＭＡ単位およびＮ−置換マレイミド単位を構成単位として有するコポリマーである熱可塑性樹脂（Ａ）を含む樹脂組成物から構成される。樹脂組成物における樹脂（Ａ）の含有量は、７５質量％以上が好ましく、９０質量％以上がより好ましい。本発明の製造方法により得た熱可塑性樹脂体は、熱可塑性樹脂（Ａ）から構成されてもよい。
【００５０】
このコポリマーは、ＭＭＡ単位に由来する高い光学的透明性と、Ｎ−置換マレイミド単位に由来する高い耐熱性とを示す。これらの特性は、本発明の製造方法により得た熱可塑性樹脂体が、高い光学的透明性と高い耐熱性（例えば、高いガラス転移温度（Ｔｇ））とを示すことにつながる。
【００５１】
コポリマーを構成する全構成単位に占めるＭＭＡ単位の割合（コポリマーにおけるＭＭＡ単位の含有量）は、例えば、５０〜９８質量％であり、７０〜９５質量％が好ましく、７５〜９０質量％がより好ましい。コポリマーにおけるＮ−置換マレイミド単位の含有量は、例えば、２〜５０質量％であり、５〜３０質量％が好ましく、１０〜２５質量％がより好ましい。
【００５２】
樹脂組成物は、上述のように、例えば樹脂（Ａ）１００質量部に対して５０質量部以下の範囲で、樹脂（Ａ）以外の他の熱可塑性樹脂を含むことができる。また、例えば樹脂（Ａ）１００質量部に対して５質量部以下の範囲で、添加剤を含むことができる。
【００５３】
樹脂組成物の酸価は、０．５ｍｍｏｌ／ｇ以下であることが好ましい。この場合、樹脂（Ａ）の重合時、および脱揮・押出工程のようなその後の加熱工程におけるゲルの生成を抑制できる。樹脂組成物の酸価は、例えば、単量体、重合開始剤、仕込み溶液を窒素置換法などにより脱酸素すること、または仕込むＭＭＡ単量体をスチレン系弱塩基性陰イオン交換樹脂を充填した固定相に通液処理することで、低減できる。
【００５４】
［熱可塑性樹脂体］
本発明の製造方法により得た熱可塑性樹脂体は、熱可塑性樹脂（Ａ）を主成分として含む樹脂組成物により構成される成形体である。樹脂体の形状は特に限定されず、例えば、ペレットまたはフィルム（フィルムには、いわゆるシートが含まれる）である。
【００５５】
本発明の製造方法により得た熱可塑性樹脂体の用途は特に限定されないが、当該樹脂体は光学用途に好適である。本発明の製造方法により得た熱可塑性樹脂体では、ゲルなどの異物の量が少なく、光学的欠点が少ない光学部材とすることができる、あるいはそのような光学部材を形成できるためである。
【００５６】
光学部材の形状は特に限定されず、例えばフィルム（光学フィルム）である。光学フィルムの具体的な用途は特に限定されず、例えば、液晶ディスプレイ、プラズマディスプレイ、有機ＥＬディスプレイなどの画像表示装置に用いられる複屈折フィルム、位相差フィルム、視野角補償フィルム、光拡散フィルム、反射フィルム、反射防止フィルム、防眩フィルム、輝度向上フィルム、画素部（発光部）保護フィルム、偏光子保護フィルム、紫外線吸収フィルムである。
【００５７】
本発明の製造方法により得た熱可塑性樹脂体は、以下のような熱可塑性樹脂体であってもよい。０．１μｍの濾過精度で濾過精製した溶媒（例えばクロロホルム）に樹脂体を溶解させて、濃度１質量％の溶液としたときに、ＪＩＳ  Ｂ９９２５の規定に準拠のパーティクルカウンタにより測定した、当該溶液に含まれる粒径５〜１０μｍの粒子の個数が、樹脂体１ｇあたり２００個以下の熱可塑性樹脂体。このような熱可塑性樹脂体は、光学部材（光学フィルム）に好適である。脱揮・押出工程における溶融濾過の併用など、さらなる濾過工程の追加により上記個数は、１００個以下、５０個以下、さらには４０個以下とすることができる。
【００５８】
本発明の製造方法により得た熱可塑性樹脂体は、当該樹脂体を構成する熱可塑性樹脂の組成によっては、以下の各特性を示す。
【００５９】
ガラス転移温度（Ｔｇ）について、その値は、例えば１１０℃以上であり、１２０℃以上、さらには１３０℃以上とすることができる。Ｔｇは、例えば、コポリマーにおけるＮ−置換マレイミド単位の含有量により調整できる。
【００６０】
可視光透過率について、厚さ１００μｍのフィルムとしたときの波長５００ｎｍの光に対する透過率は、例えば８０％以上であり、９０％以上とすることも可能である。可視光透過率は、ＪＩＳ  Ｋ７３６１に準拠して求めることができる。
【実施例】
【００６１】
実施例により、本発明をさらに詳細に説明する。本発明は、以下に示す実施例に限定されない。
【００６２】
最初に、本実施例において作製した熱可塑性樹脂体（ペレット）の評価方法を示す。
【００６３】
［ガラス転移温度（Ｔｇ）］
作製した熱可塑性樹脂体のＴｇは、ＪＩＳ  Ｋ７１２１の規定に準拠して求めた。具体的には、示差走査熱量計（リガク製、Ｔｈｅｒｍｏ  ｐｌｕｓ  ＥＶＯ  ＤＳＣ−８２３０）を用い、窒素ガスフロー（１００ｍＬ／分）下、約１０ｍｇの試料を常温から２００℃まで昇温（昇温速度２０℃／分）して得られたＤＳＣ曲線から、始点法により評価した。リファレンスにはα−アルミナを用いた。
【００６４】
［酸価］
作製した熱可塑性樹脂体を構成する樹脂（Ａ）の酸価は、以下のようにして求めた。まず、作製したペレット０．３ｇを塩化メチレン３７．５ｍＬに溶解させ、得られた溶液にメタノール３７．５ｍＬを加えて全体が均一となるように攪拌した。次に、この溶液に、濃度０．１ｍｍｏｌ％の水酸化ナトリウム水溶液５ｍＬと、中和指示薬としてフェノールフタレインのエタノール溶液数滴とを加えた後、濃度０．１ｍｍｏｌ％の塩酸を用いて逆滴定を実施し、中和に要する塩酸の量から樹脂の酸価を求めた。
【００６５】
［ＭＭＡ単量体中の有機酸の濃度］
一定量のＭＭＡ単量体をアセトンに溶解させ、これにメタノールを少量加えた溶液を試料として、自動滴定装置（平沼産業製、ＣＯＭ５５０）を用い、窒素雰囲気下における中和滴定法によりメタクリル酸としての有機酸の濃度を求めた。
【００６６】
［異物数］
作製した熱可塑性樹脂体に含まれる異物の数（樹脂体１ｇあたりの数）は、以下のようにして求めた。まず、作製したペレットを、０．１μｍの濾過精度で濾過精製したクロロホルムに溶解させ、濃度１質量％の溶液を形成した。次に、この溶液に含まれる、粒径が５〜１０μｍの範囲にある粒子（この範囲の粒径を有する粒子は可視光域の光を遮蔽および散乱し、光学的欠点になりうる）の数をパーティクルカウンタ（ＰＡＭＡＳ製、液体用光散乱式自動粒子計数器、型式：ＳＶＳＳ−Ｃ、センサー仕様：ＨＣＢ−ＬＤ−５０／５０、液体用光散乱式自動粒子計数器の仕様を定めたＪＩＳ  Ｂ９９２５の規定に準拠）により計測し、計測した粒子数をペレット１ｇあたりに換算した値を、熱可塑性樹脂体に含まれる異物の数とした。なお、ペレットをクロロホルムに溶解させる際には、予め濾過精製後のクロロホルムに含まれる上記粒子の数がゼロであることを上記パーティクルカウンタにより確認した。
【００６７】
（実施例１）
メタクリル酸換算で有機酸分が１ｐｐｍ未満のメタクリル酸メチル（ＭＭＡ）８０質量部およびＮ−フェニルマレイミド（ＰＭＩ）１５質量部の単量体混合物９５質量部、ならびに連鎖移動剤としてｎ−ドデシルメルカプタン０．１５質量部を含む重合性原料と、ＭＭＡ５質量部および重合開始剤である１，１−ビス（ｔ−ブチルペルオキシ）シクロヘキサン０．０１２質量部を含む開始剤溶液とを、それぞれ別個に窒素置換法により脱酸素した。
【００６８】
次に、脱酸素された重合性原料および開始剤溶液を、それぞれ濾過精度０．２μｍのメンブランフィルタにより濾過した後、平均滞留時間３時間の速度で連続的に重合反応器に供給し、重合温度１１８℃で当該反応器にて連続的に塊状重合反応を進行させ、ＭＭＡ−ＰＭＩコポリマーを含む重合液を得た。重合率は質量基準で５０％、すなわち、連続重合により得た重合液のＭＭＡ−ＰＭＩコポリマー濃度は５０質量％であった。
【００６９】
次に、得られた重合液をギアポンプを用いてキャンドルフィルタに導入することで、重合液の濾過を実施した。キャンドルフィルタには、ＳＵＳ３１６Ｌの焼結繊維からなる濾過精度５μｍのフィルタを使用した。
【００７０】
次に、濾過後の重合液を２１０℃に加熱した後、１個のリアベントおよび４個のフォアベント（上流側から第１、第２、第３および第４ベントと称する）を有し、先端部にギアポンプを介して濾過精度５μｍのリーフディスクフィルタを備えたベント付き二軸押出機（バレル温度２４０℃）に供給し、さらなる加熱と、ベント部の圧力１３．３〜４００ｈＰａへの減圧とにより、重合液に含まれる未反応のＭＭＡ単量体およびＰＭＩ単量体を含む揮発性成分を脱揮させた。脱揮にあたっては、上流側のリアベントから下流側の第４ベントへと、各ベントにおける減圧の程度を下流側ほど大きくなるように設定した。下流側のベントほど、より沸点が高い物質が脱揮されることになる。リアベントおよび第１ベントから脱揮させた揮発性成分は、回収配管を通した後、コンデンサにより液化して回収した。その際、ＰＭＩ単量体はＭＭＡ単量体に溶解した状態で液体として回収することができた。第３ベントおよび第４ベント、ならびにこれに接続された回収配管の壁面には、固体となったＰＭＩ単量体およびＰＭＩ単量体由来の不純物の付着が確認された。
【００７１】
脱揮完了後、押出機内で溶融状態にある樹脂を、押出機先端に配置されたリーフディスクフィルタを通して溶融濾過した後、ペレタイザーによりペレット化して、ＭＭＡ−ＰＭＩコポリマーからなる透明な樹脂ペレット（Ｐ−１）を得た。
【００７２】
得られたペレット（Ｐ−１）のＴｇおよび異物数を評価したところ、それぞれ１３１℃および３０個／ｇであった。
【００７３】
（実施例２）
脱揮完了後、樹脂ペレットを作製する際にリーフディスクフィルタによる溶融濾過を実施しなかった以外は実施例１と同様にして、ＭＭＡ−ＰＭＩコポリマーからなる透明な樹脂ペレット（Ｐ−２）を得た。単量体の回収の状況は、実施例１と同様であった。
【００７４】
得られたペレット（Ｐ−２）のＴｇおよび異物数を評価したところ、それぞれ１３１℃および１８０個／ｇであった。
【００７５】
（実施例３）
重合反応器に供給する前に重合性原料および開始剤溶液の濾過を実施しなかった以外は実施例１と同様にして、ＭＭＡ−ＰＭＩコポリマーからなる透明な樹脂ペレット（Ｐ−３）を得た。単量体の回収の状況は、実施例１と同様であった。
【００７６】
得られたペレット（Ｐ−３）のＴｇおよび異物数を評価したところ、それぞれ１３１℃および４０個／ｇであった。
【００７７】
（実施例４）
単量体混合物の組成をＭＭＡ７２質量部およびＰＭＩ２３質量部とし、かつ連続重合の重合率を質量基準で６０％とした（連続重合により得た重合液のＭＭＡ−ＰＭＩコポリマー濃度を６０質量％とした）以外は実施例１と同様にして、ＭＭＡ−ＰＭＩコポリマーからなる透明な樹脂ペレット（Ｐ−４）を得た。単量体の回収の状況は、実施例１と同様であった。
【００７８】
得られたペレット（Ｐ−４）のＴｇおよび異物数を評価したところ、それぞれ１５０℃および２６個／ｇであった。
【００７９】
（実施例５）
二軸押出機にて揮発性成分を脱揮させる際に、押出機の第３ベントよりも上流側に設けられた溶媒供給口からベンジルアルコール（沸点２０５℃）を供給した以外は実施例４と同様にして、ＭＭＡ−ＰＭＩコポリマーからなる透明な樹脂ペレット（Ｐ−５）を得た。揮発性成分の脱揮中、各ベントの上部に取り付けられた点検用ガラス窓を観察したところ、いずれのガラス窓にも付着物は確認されなかった。リアベントおよび第１ベントから脱揮させた揮発性成分は、回収配管を通した後、コンデンサにより液化して回収した。その際、ＰＭＩ単量体はＭＭＡ単量体に溶解した状態で液体として回収することができた。第３ベントおよび第４ベントから脱揮させた揮発性成分は、ＰＭＩ単量体およびＰＭＩ単量体由来の不純物がベンジルアルコールに溶解した液体の状態で回収することができた。また、押出機による脱揮および押出成形を５時間実施した後、各ベントから、当該ベントを減圧するための真空装置に接続された回収配管を分解してその内面を確認したが、いずれのベントおよび回収配管の内面にも付着物は確認されなかった。
【００８０】
得られたペレット（Ｐ−５）のＴｇおよび異物数を評価したところ、それぞれ１５０℃および３３個／ｇであった。
【００８１】
（実施例６）
単量体混合物の組成をＭＭＡ８５質量部およびＰＭＩ１０質量部とし、かつ連続重合の重合率を質量基準で４０％とした（連続重合により得た重合液のＭＭＡ−ＰＭＩコポリマー濃度を４０質量％とした）以外は実施例１と同様にして、ＭＭＡ−ＰＭＩコポリマーからなる透明な樹脂ペレット（Ｐ−６）を得た。単量体の回収の状況は、実施例１と同様であった。
【００８２】
得られたペレット（Ｐ−６）のＴｇおよび異物数を評価したところ、それぞれ１２０℃および３８個／ｇであった。また、ペレット（Ｐ−６）の酸価は０．３ｍｍｏｌ／ｇであった。
【００８３】
（実施例７）
メタクリル酸換算で５ｐｐｍの有機酸分を含むＭＭＡを使用した以外は実施例６と同様にして、ＭＭＡ−ＰＭＩコポリマーからなる透明な樹脂ペレット（Ｐ−７）を得た。単量体の回収の状況は、実施例１と同様であった。
【００８４】
得られたペレット（Ｐ−７）のＴｇおよび異物数を評価したところ、それぞれ１２０℃および４０個／ｇであった。また、ペレット（Ｐ−７）の酸価は０．５ｍｍｏｌ／ｇであった。
【００８５】
（実施例８）
メタクリル酸換算で８ｐｐｍの有機酸分を含むＭＭＡを使用した以外は実施例６と同様にして、ＭＭＡ−ＰＭＩコポリマーからなる透明な樹脂ペレット（Ｐ−８）を得た。単量体の回収の状況は、実施例１と同様であった。
【００８６】
得られたペレット（Ｐ−８）のＴｇおよび異物数を評価したところ、それぞれ１２０℃および５４個／ｇであった。また、ペレット（Ｐ−８）の酸価は０．６ｍｍｏｌ／ｇであった。
【００８７】
（実施例９）
単量体混合物の組成をＭＭＡ７３質量部およびＮ−シクロヘキシルマレイミド（ＣＨＭＩ）２２質量部とし、かつ連続重合の重合率を質量基準で６０％とした（連続重合により得た重合液のＭＭＡ−ＰＭＩコポリマー濃度を６０質量％とした）以外は実施例１と同様にして、ＭＭＡ−ＰＭＩコポリマーからなる透明な樹脂ペレット（Ｐ−９）を得た。単量体の回収の状況は、実施例１と同様であった。
【００８８】
得られたペレット（Ｐ−９）のＴｇおよび異物数を評価したところ、それぞれ１３５℃および２８個／ｇであった。
【００８９】
（比較例１）
キャンドルフィルタによる重合液の濾過、および押出成形時のリーフディスクフィルタによる溶融濾過を実施しなかった以外は実施例１と同様にして、ＭＭＡ−ＰＭＩコポリマーからなる透明な樹脂ペレット（Ｐ−１０）を得た。単量体の回収の状況は、実施例１と同様であった。
【００９０】
得られたペレット（Ｐ−１０）のＴｇおよび異物数を評価したところ、それぞれ１３１℃および８００個／ｇであった。
【００９１】
（比較例２）
キャンドルフィルタによる重合液の濾過を実施しなかった以外は実施例１と同様にして、ＭＭＡ−ＰＭＩコポリマーからなる透明な樹脂ペレット（Ｐ−１１）を得た。単量体の回収の状況は、実施例１と同様であった。
【００９２】
得られたペレット（Ｐ−１１）のＴｇおよび異物数を評価したところ、それぞれ１３１℃および３００個／ｇであった。
【００９３】
（比較例３）
平均滞留時間を６時間とすることで連続重合の重合率を質量基準で７０％とした以外は実施例１と同様にして、ＭＭＡ−ＰＭＩコポリマーを濃度７０質量％で含む重合液を得た。この重合液に対して、実施例１と同様にキャンドルフィルタによる濾過を試みたが、当該フィルタが破損して濾過ができなかった。
【００９４】
各実施例および比較例におけるモノマーの組成、重合液におけるポリマー濃度、各濾過の実施状況、ならびに作製したペレットの酸価、Ｔｇおよび異物数を、以下の表１にまとめる。
【００９５】
【表１】
2015067769.tif 000002
【００９６】
表１に示すように、重合液の濾過を実施しなかった比較例１，２では、得られたペレットにおける異物数が非常に多くなった。一方、連続重合で形成した重合液のポリマー濃度が６０質量％を超えた比較例３では、重合液の濾過を実施することができなかった。
【産業上の利用可能性】
【００９７】
本発明の製造方法により得た熱可塑性樹脂体は、例えば、光学部材または光学部材を製造する材料として使用することができる。